(57)【要約】【課題】オゾン発生装置等の機械的な設備を必要とせず、高吸水性ポリマー量の少ないリサイクルパルプ繊維を簡易に得ることができる、リサイクルパルプ繊維の製造方法を提供すること。【解決手段】パルプ繊維及び高吸水性ポリマーを含む、使用済の衛生用品からリサイクルパルプ繊維を製造する方法であって、衛生用品構成資材を、酸を含む酸含有水溶液に浸漬し、上記高吸水性ポリマーを不活化する不活化ステップＳ１、不活化ステップＳ１を経た上記酸含有水溶液に、酸と反応して二酸化塩素を発生しうる二酸化塩素発生材料を添加することにより、二酸化塩素を発生させ、当該二酸化塩素を用いて、不活化された上記高吸水性ポリマーを分解する高吸水性ポリマー分解ステップＳ３、高吸水性ポリマー分解ステップＳ３を経た上記酸含有水溶液から、上記リサイクルパルプ繊維を回収するリサイクルパルプ繊維回収ステップＳ４を含むことを特徴とする方法。【選択図】図３
2019108639.tif 000002
【特許請求の範囲】
【請求項１】
パルプ繊維及び高吸水性ポリマーを含む、使用済の衛生用品からリサイクルパルプ繊維を製造する方法であって、
前記パルプ繊維と、酸基を有する高吸水性ポリマーとを含む、前記衛生用品を構成する衛生用品構成資材を、酸を含む酸含有水溶液に浸漬し、前記高吸水性ポリマーを不活化する不活化ステップ、
前記不活化ステップを経た前記酸含有水溶液に、酸と反応して二酸化塩素を発生しうる二酸化塩素発生材料を添加することにより、二酸化塩素を発生させ、当該二酸化塩素を用いて、不活化された前記高吸水性ポリマーを分解する高吸水性ポリマー分解ステップ、
前記高吸水性ポリマー分解ステップを経た前記酸含有水溶液から、前記リサイクルパルプ繊維を回収するリサイクルパルプ繊維回収ステップ、
を含むことを特徴とする前記方法。
【請求項２】
前記不活化ステップにおいて、前記酸含有水溶液に、酸と反応して二酸化塩素を発生しうる二酸化塩素発生材料を添加し、二酸化塩素を発生させ、当該二酸化塩素を用いて前記パルプ繊維を殺菌する、請求項１に記載の方法。
【請求項３】
前記不活化ステップにおいて、前記高吸水性ポリマー分解ステップにおける前記二酸化塩素の濃度よりも低濃度の前記二酸化塩素を発生させる、請求項２に記載の方法。
【請求項４】
前記不活化ステップにおいて、前記酸含有水溶液を、５〜３０℃の温度に保持する、請求項３に記載の方法。
【請求項５】
前記高吸水性ポリマー分解ステップにおいて、前記酸含有水溶液を、４０℃以上且つ１００℃未満の温度に保持する、請求項３又は４に記載の方法。
【請求項６】
前記衛生用品構成資材が前記衛生用品であり、前記不活化ステップの後且つ前記高吸水性ポリマー分解ステップの前に、前記衛生用品構成資材のうち前記パルプ繊維及び高吸水性ポリマーを除くものを除去する除去ステップをさらに含む、請求項１〜５のいずれか一項に記載の方法。
【発明の詳細な説明】
【技術分野】
【０００１】
本開示は、リサイクルパルプ繊維の製造方法に関する。
【背景技術】
【０００２】
使用済の衛生用品から、リサイクルパルプ繊維を回収する方法が知られている。
例えば、特許文献１には、パルプ繊維および高吸水性ポリマーを含む使用済み衛生用品からパルプ繊維を回収し、衛生用品として再利用可能なリサイクルパルプを製造する方法であって、該方法が、使用済み衛生用品を、多価金属イオンを含む水溶液またはｐＨが２．５以下の酸性水溶液中で、使用済み衛生用品に物理的な力を作用させることによって、使用済み衛生物品をパルプ繊維とその他の素材に分解する工程、分解工程において生成したパルプ繊維とその他の素材の混合物からパルプ繊維を分離する工程、および分離されたパルプ繊維をｐＨが２．５以下のオゾン含有水溶液で処理する工程を含むことを特徴とする方法が開示されている。
【先行技術文献】
【特許文献】
【０００３】
【特許文献１】特開２０１６−８８１号公報
【発明の概要】
【発明が解決しようとする課題】
【０００４】
特許文献１では、オゾンを用いて高吸水性ポリマーを分解しているが、オゾンを用いて高吸水性ポリマーを分解すると、高吸水性ポリマー量の少ないリサイクルパルプ繊維を得ることができるものの、オゾン発生装置等の機械的な設備が必要となる。
従って、本開示は、オゾン発生装置等の機械的な設備を必要とせず、高吸水性ポリマー量の少ないリサイクルパルプ繊維を簡易に得ることができる、リサイクルパルプ繊維の製造方法を提供することを目的とする。
【課題を解決するための手段】
【０００５】
本開示者らは、パルプ繊維及び高吸水性ポリマーを含む、使用済の衛生用品からリサイクルパルプ繊維を製造する方法であって、上記パルプ繊維と、酸基を有する高吸水性ポリマーとを含む、上記衛生用品を構成する衛生用品構成資材を、酸を含む酸含有水溶液に浸漬し、上記高吸水性ポリマーを不活化する不活化ステップ、上記不活化ステップを経た上記酸含有水溶液に、酸と反応して二酸化塩素を発生しうる二酸化塩素発生材料を添加することにより、二酸化塩素を発生させ、当該二酸化塩素を用いて、不活化された上記高吸水性ポリマーを分解する高吸水性ポリマー分解ステップ、上記高吸水性ポリマー分解ステップを経た上記酸含有水溶液から、上記リサイクルパルプ繊維を回収するリサイクルパルプ繊維回収ステップを含むことを特徴とする方法を見出した。
【発明の効果】
【０００６】
本開示のリサイクルパルプ繊維の製造方法は、オゾン発生装置等の機械的な設備を必要とせず、高吸水性ポリマー量の少ないリサイクルパルプ繊維を簡易に得ることができる。
【図面の簡単な説明】
【０００７】
【図１】図１は、本開示の実施形態の１つに従う方法を実施するためのシステム１のブロック図である。
【図２】図２は、図１の破袋装置１１及び破砕装置１２の構成例を示す模式図である。
【図３】図３は、システム１を用いた、使用済の衛生用品からリサイクルパルプ繊維を製造する方法を説明するフローチャートである。
【発明を実施するための形態】
【０００８】
＜定義＞
・高吸水性ポリマーに関する「不活化」
本明細書において、高吸水性ポリマー（Ｓｕｐｅｒ  Ａｂｓｏｒｂｅｎｔ  Ｐｏｌｙｍｅｒ，ＳＡＰ）に関する「不活化」は、排泄物等を保持している高吸水性ポリマーが、好ましくは５０倍以下、より好ましくは３０倍以下、そしてさらに好ましくは２５倍以下の吸収倍率を有するように調整すること、例えば、保持している排泄物を放出させること、酸含有水溶液の吸収を抑制すること等を意味する。
【０００９】
上記吸収倍率は、以下の通り測定される。
（１）不活化した高吸水性ポリマーを、メッシュに入れて５分間吊るし、それらの表面に付着した水分を除去し、その乾燥前質量：ｍ1（ｇ）を測定する。
（２）不活化した高吸水性ポリマーを、１２０℃で１０分間乾燥し、その乾燥後質量：ｍ2（ｇ）を測定する。
（３）吸収倍率（ｇ／ｇ）を、次の式：
吸収倍率（ｇ／ｇ）＝ｍ1／ｍ2
により算出する。
【００１０】
具体的には、本開示は以下の態様に関する。
［態様１］
パルプ繊維及び高吸水性ポリマーを含む、使用済の衛生用品からリサイクルパルプ繊維を製造する方法であって、
上記パルプ繊維と、酸基を有する高吸水性ポリマーとを含む、上記衛生用品を構成する衛生用品構成資材を、酸を含む酸含有水溶液に浸漬し、上記高吸水性ポリマーを不活化する不活化ステップ、
上記不活化ステップを経た上記酸含有水溶液に、酸と反応して二酸化塩素を発生しうる二酸化塩素発生材料を添加することにより、二酸化塩素を発生させ、当該二酸化塩素を用いて、不活化された上記高吸水性ポリマーを分解する高吸水性ポリマー分解ステップ、
上記高吸水性ポリマー分解ステップを経た上記酸含有水溶液から、上記リサイクルパルプ繊維を回収するリサイクルパルプ繊維回収ステップ、
を含むことを特徴とする上記方法。
【００１１】
上記方法では、不活化ステップにおいて、酸を用いて高吸水性ポリマーを不活化するととともに、高吸水性ポリマー分解ステップにおいて、当該酸と、二酸化塩素発生材料とを反応させることにより二酸化塩素を発生させ、当該二酸化塩素を用いて高吸水性ポリマーを分解させる。従って、例えば、オゾンを用いて高吸水性ポリマーを分解する場合と比較して、オゾン発生装置等の機械的な設備が不要となり、簡易にリサイクルパルプを製造することができる。
【００１２】
また、高吸水性ポリマー分解ステップにおいて、酸を消費して二酸化塩素を発生させるため、当該高吸水性ポリマー分解ステップの終わりに、酸含有水溶液のｐＨが高くなる（中性に近づく）ため、リサイクルパルプ繊維回収ステップにおいて、リサイクルパルプ繊維と分離された酸含有水溶液を廃棄する際に、酸含有水溶液を中和する中和剤の量を少なくすることができ、廃水処理がしやすくなる。
【００１３】
［態様２］
上記不活化ステップにおいて、上記酸含有水溶液に、酸と反応して二酸化塩素を発生しうる二酸化塩素発生材料を添加し、二酸化塩素を発生させ、当該二酸化塩素を用いて上記パルプ繊維を殺菌する、態様１に記載の方法。
【００１４】
上記方法では、不活化ステップにおいて、酸含有水溶液中に存在すると酸と、二酸化塩素発生材料とを反応させることにより二酸化塩素を発生させ、排泄物等から持ち込まれた菌を殺菌し、酸含有水溶液中有の菌量を少なくする（パルプ繊維に付着する菌量を少なくする）ので、製造されるリサイクルパルプ繊維に、使用済みの衛生用品に由来する菌が残存しにくくなる。
【００１５】
［態様３］
上記不活化ステップにおいて、上記高吸水性ポリマー分解ステップにおける上記二酸化塩素の濃度よりも低濃度の上記二酸化塩素を発生させる、態様２に記載の方法。
【００１６】
上記方法では、不活化ステップにおいて、パルプ繊維と、酸基を有する高吸水性ポリマーとを含む酸含有水溶液に、高吸水性ポリマー分解ステップにおける二酸化塩素の濃度よりも低濃度の二酸化塩素を発生させるので、不活化ステップにおいて、高吸水性ポリマーの分解を抑制しつつ、酸含有水溶液中有の菌量を少なくする（パルプ繊維に付着する菌量を少なくする）ことができる。
また、衛生用品構成資材が、後述する非特定資材を含む場合には、二酸化塩素が、非特定資材を酸化することに消費されることを抑制することができる。
【００１７】
［態様４］
上記不活化ステップにおいて、上記酸含有水溶液を、５〜３０℃の温度に保持する、請求項３に記載の方法。
【００１８】
上記方法では、不活化ステップにおける酸含有水溶液の温度を、所定の温度で保持するので、二酸化塩素発生材料から発生する二酸化塩素が、酸含有水溶液に含まれる、排泄物等に由来する菌を殺菌することができる一方で、酸が高吸水性ポリマーを不活化する前に、酸が、二酸化塩素材料と反応して消費されることと、二酸化塩素が高吸水性ポリマーを分解することを抑制することができる。
【００１９】
［態様５］
上記高吸水性ポリマー分解ステップにおいて、上記酸含有水溶液を、４０℃以上且つ１００℃未満の温度で保持する、態様３又は４に記載の方法。
【００２０】
上記方法では、高吸水性ポリマー分解ステップにおける酸含有水溶液の温度を、所定の温度で保持するので、二酸化塩素発生材料から二酸化塩素が発生しやすくするとともに、二酸化塩素のフリーラジカル部分を熱により活性化し、二酸化塩素の酸化力を高くすることができる。その結果、酸含有水溶液の温度を室温で保持する場合と比較して、高吸水性ポリマーを分解するための時間を短くすることができる。また、オゾンを用いて高吸水性ポリマーを分解する場合と比較して、複雑な装置等を用いずに、二酸化塩素の濃度を簡易に調整することができ、ひいては、簡易に、二酸化塩素による殺菌性と、分解性と制御することができる。
【００２１】
［態様６］
上記衛生用品構成資材が上記衛生用品であり、上記不活化ステップの後且つ上記高吸水性ポリマー分解ステップの前に、上記衛生用品構成資材のうち上記パルプ繊維及び高吸水性ポリマーを除くものを除去する除去ステップをさらに含む、態様１〜５のいずれか一項に記載の方法。
【００２２】
上記方法では、上記不活化ステップの後且つ上記高吸水性ポリマー分解ステップの前に、上記衛生用品構成資材のうち上記パルプ繊維及び高吸水性ポリマーを除くものを除去する除去ステップをさらに含むので、二酸化塩素が、高吸水性ポリマーを効率よく酸化し、高吸水性ポリマーを効率よく分解することができる。
【００２３】
本開示のリサイクルパルプ繊維の製造方法について、以下、詳細に説明する。
本開示のパルプ繊維及び高吸水性ポリマーを含む、使用済の衛生用品からリサイクルパルプ繊維を製造する方法（以下、「リサイクルパルプ繊維の製造方法」、「本開示の製造方法」等と称する場合がある）は、以下のステップを含む。
・上記パルプ繊維と、酸基を有する高吸水性ポリマーとを含む、上記衛生用品を構成する衛生用品構成資材を、酸を含む酸含有水溶液に浸漬し、上記高吸水性ポリマーを不活化する不活化ステップ（以下、「不活化ステップ」と称する場合がある）
・上記不活化ステップを経た上記酸含有水溶液に、酸と反応して二酸化塩素を発生しうる二酸化塩素発生材料を添加することにより、二酸化塩素を発生させ、当該二酸化塩素を用いて、不活化された上記高吸水性ポリマーを分解する高吸水性ポリマー分解ステップ（以下、「高吸水性ポリマー分解ステップ」と称する場合がある）
・上記高吸水性ポリマー分解ステップを経た上記酸含有水溶液から、上記リサイクルパルプ繊維を回収するリサイクルパルプ繊維回収ステップ（以下、「リサイクルパルプ繊維回収ステップ」と称する場合がある）
【００２４】
＜不活化ステップ＞
不活化ステップでは、パルプ繊維と、酸基を有する高吸水性ポリマーとを含む衛生用品構成資材を、酸を含む酸含有水溶液に浸漬し、上記高吸水性ポリマーを不活化する。
【００２５】
上記酸としては、特に限定するものではないが、例えば、無機酸及び有機酸が挙げられる。酸を用いて高吸水性ポリマーを不活化すると、石灰、塩化カルシウム、硫酸マグネシウム、塩化マグネシウム、硫酸アルミニウム、塩化アルミニウム等を用いて高吸水性ポリマーを不活化する場合と比較して、パルプ繊維に灰分を残留させにくく、好ましい。
【００２６】
上記無機酸としては、例えば、硫酸、塩酸、硝酸が挙げられ、上記無機酸としては、塩素を含まないこと、コスト等の観点から硫酸が好ましい。上記有機酸としては、酸基、例えば、カルボキシル基、スルホ基等を有するものが挙げられる。なお、スルホ基を有する有機酸は、スルホン酸と称され、そしてカルボキシル基を有し且つスルホ基を有しない有機酸は、カルボン酸と称される。上記有機酸としては、設備を保護する観点から、カルボキシル基を有する有機酸、特に、カルボン酸であることが好ましい。
【００２７】
上記有機酸がカルボキシル基を有する場合には、上記有機酸は、１分子当たり、１又は複数のカルボキシル基を有することができ、そして複数のカルボキシル基を有することが好ましい。そうすることにより、有機酸が、排泄物等に含まれる２価以上の金属、例えば、カルシウムとキレート錯体を形成しやすくなり、使用済の衛生用品から製造されるリサイクルパルプ繊維の灰分を下げやすくなる。
【００２８】
上記有機酸としては、例えば、クエン酸、酒石酸、リンゴ酸、コハク酸、シュウ酸（以上、複数のカルボキシル基を有するカルボン酸）、グルコン酸（Ｃ６）、ペンタン酸（Ｃ５）、ブタン酸（Ｃ４）、プロピオン酸（Ｃ３）、グリコール酸（Ｃ２）、酢酸（Ｃ２）、例えば、氷酢酸、蟻酸（Ｃ１）（以上、１つのカルボキシル基を有するカルボン酸）、メタンスルホン酸、トリフルオロメタンスルホン酸、ベンゼンスルホン酸、ｐ−トルエンスルホン酸（以上、スルホン酸）等が挙げられる。
【００２９】
上記酸含有水溶液は、所定のｐＨを有することが好ましく、上記所定のｐＨは、好ましくは４．５以下、より好ましくは４．０以下、さらに好ましくは３．５以下、そしてさらにいっそう好ましくは３．０以下である。上記所定のｐＨが高すぎると、高吸水性ポリマーの不活化が十分に行われず、続く高吸水性ポリマー分解ステップにおいて、高吸水性ポリマーを分解させにくくなる場合がある。
【００３０】
また、上記所定のｐＨは、好ましくは０．５以上、そしてより好ましくは１．０以上である。上記所定のｐＨが低すぎると、リサイクルパルプ繊維を損傷するおそれがある。
なお、上述の所定のｐＨは、２５℃における値を意味する。上述の所定のｐＨは、例えば、株式会社堀場製作所製のｔｗｉｎ  ｐＨメーター  ＡＳ−７１１を用いて測定することができる。
【００３１】
本開示の製造方法では、酸含有水溶液は、上記所定のｐＨを、高吸水性ポリマー不活化ステップの開始時点、例えば、衛生用品構成資材を、酸含有水溶液に浸漬する際において少なくとも満たすことが好ましい。高吸水性ポリマーを不活化させるためであり、高吸水性ポリマーの不活化が不十分な場合には、高吸水性ポリマーの不活化が十分に行われず、続く高吸水性ポリマー分解ステップにおいて、高吸水性ポリマーを分解させにくくなる場合がある。
本開示の製造方法では、上記所定のｐＨを、高吸水性ポリマー不活化ステップの終了時点で満たすことが好ましい。高吸水性ポリマーを不活化させ続ける観点からである。
【００３２】
上記高吸水性ポリマーは、当技術分野で、酸基を有する高吸水性ポリマーとして用いられているものであれば、特に制限されず、例えば、カルボキシル基、スルホ基等を含むものが挙げられ、カルボキシル基を含むものが好ましい。
カルボキシル基を含む高吸水性ポリマーとしては、例えば、ポリアクリル酸塩系、ポリ無水マレイン酸塩系のものが挙げられ、スルホ基等を含む高吸水性ポリマーとしては、ポリスルホン酸塩系のものが挙げられる。
【００３３】
上記パルプ繊維は、衛生用品に含まれうるものであれば、特に制限されない。
【００３４】
なお、高吸水性ポリマーを不活化するための酸は、高吸水性ポリマーを効率的に不活化するため、高吸水性ポリマー中の酸基の酸解離定数（ｐＫa，水中）よりも小さい酸解離常数（ｐＫa，水中）を有することが好ましい。
【００３５】
上記酸が複数の酸基を有する場合、例えば、上記酸が二塩基酸又は三塩基酸である場合には、上記酸の酸解離定数（ｐＫa，水中）のうち最も大きな酸解離定数（ｐＫa，水中）が、高吸水性ポリマーの酸基の酸解離定数（ｐＫa，水中）よりも小さいことが好ましく、そして高吸水性ポリマーが複数種の酸基を有する場合には、上記酸の酸解離定数（ｐＫa，水中）のうち最も大きな酸解離定数（ｐＫa，水中）が、高吸水性ポリマーの複数種の酸基のうち最も小さな酸解離定数（ｐＫa，水中）よりも小さいことが好ましい。高吸水性ポリマーの不活化の効率の観点からである。
【００３６】
本明細書では、酸解離常数（ｐｋa，水中）は、電気化学会編集の電気化学便覧に記載の値を採用することができる。
電気化学便覧によると、主要な化合物の酸解離常数（ｐｋa，水中，２５℃）は、以下の通りである。
［有機酸］
・酒石酸：２．９９（ｐＫa1），４．４４（ｐＫa2）
・リンゴ酸：３．２４（ｐＫa1），４．７１（ｐＫa2）
・クエン酸：２．８７（ｐＫa1），４．３５（ｐＫa2），５．６９（ｐＫa3）
［無機酸］
・硫酸：１．９９
【００３７】
電気化学便覧に記載されていない酸の酸解離常数（ｐｋa，水中）は、測定により求めることができる。酸の酸解離常数（ｐｋa，水中）を測定することができる機器としては、例えば、Ｓｉｒｉｕｓ社製の化合物物性評価分析システム，Ｔ３が挙げられる。
【００３８】
本開示の製造方法では、衛生用品構成資材を、酸含有水溶液に浸漬することができれば、具体的な手法は特に限定されず、例えば、酸含有水溶液を含む槽に、衛生用品構成資材を投入してもよく、そして衛生用品構成資材が配置されている槽に、酸含有水溶液を投入してもよい。
【００３９】
上記衛生用品は、パルプ繊維と、高吸水性ポリマーとを含むものであれば、特に制限されず、例えば、使い捨ておむつ、使い捨てショーツ、生理用ナプキン、パンティーライナー、尿取りパッド、ベッド用シート、ペット用シート等が挙げられる。
上記衛生用品としては、例えば、液透過性シートと、液不透過性シートと、それらの間の吸収体（吸収コア及びコアラップ）とを含むものが例示される。
【００４０】
本開示の製造方法では、不活化ステップにおける衛生用品構成資材は、パルプ繊維と、高吸水性ポリマーとの混合物、例えば、使用済の衛生用品から取り出した吸収コアであることができる。また、衛生用品構成資材は、衛生用品そのものであってもよい。
【００４１】
酸含有水溶液に浸漬すべき衛生用品構成資材が、パルプ繊維及び高吸水性ポリマー（以下、「特定資材」と称する場合がある）に加え、追加の資材（以下、「非特定資材」と称する場合がある）、例えば、液透過性シート、液不透過性シート等を含む場合、例えば、衛生用品構成資材として、衛生用品そのものを、酸含有水溶液に浸漬する場合には、不活化ステップの後、そして後述する高吸水性ポリマー分解ステップの前に、非特定資材を除去する除去ステップ（以下、「除去ステップ」と称する場合がある）をさらに含むことができる。そうすることにより、二酸化塩素が、非特定資材を分解することを抑制し、二酸化塩素が、高吸水性ポリマーを効率よく分解することができる。
なお、上記除去ステップでは、非特定資材の全部を除去してもよく、そして非特定資材の一部を除去してもよい。
【００４２】
上記除去ステップの具体例については、図１に示されるシステム１、並びに図３に示されるフローチャートに関連して後述する。
【００４３】
本開示の製造方法では、不活化ステップにおいて、酸含有水溶液に二酸化塩素発生材料を添加し、二酸化塩素発生材料と、酸とを反応させることにより、二酸化塩素を発生させ、当該二酸化塩素を用いて上記パルプ繊維を殺菌することができる。そうすることにより、不活化ステップにおいて、酸含有水溶液中有の菌量を少なくする（パルプ繊維に付着する菌量を少なくする）ことができ、ひいては製造されるリサイクルパルプ繊維に、使用済みの衛生用品に含まれる排泄物に由来する菌が残存しにくくなる。
【００４４】
本開示の製造方法において、不活化ステップにおいて、酸含有水溶液に二酸化塩素発生材料を添加する場合には、不活化ステップにおいて、酸含有水溶液に、高吸水性ポリマー分解ステップにおける二酸化塩素の濃度よりも低濃度の二酸化塩素を発生させることが好ましい。そうすることにより、不活化ステップにおいて、高吸水性ポリマーの分解を抑制しつつ、酸含有水溶液中有の菌量を少なくする（パルプ繊維に付着する菌量を少なくする）ことができる。また、衛生用品構成資材が、非特定資材を含む場合には、二酸化塩素が、非特定資材を酸化することに消費されることを抑制することができる。
【００４５】
酸含有水溶液を殺菌するために必要な二酸化塩素の濃度（量）は、高吸水性ポリマーを酸化し、分解させるための二酸化塩素の濃度（量）よりも少なく、そして二酸化塩素発生材料と、酸とを反応させることにより、酸含有水溶液のｐＨが上がる傾向があるため、上述の濃度関係（量関係）を有することが好ましい。
【００４６】
不活化ステップでは、例えば、酸含有水溶液を含む不活化槽中で、衛生用品構成資材を、温度にもよるが、約５〜６０分攪拌することにより、高吸水性ポリマーを不活化することができる。
【００４７】
不活化ステップにおける酸含有水溶液の温度は、特に制限がなく、例えば、室温（２５℃）であることができ、そして室温よりも高温であってもよい。
具体的には、不活化ステップにおいて、酸含有水溶液に二酸化塩素発生材料を添加しない場合には、不活化ステップにおける酸含有水溶液の温度は、好ましくは室温よりも高温、より好ましくは６０〜１００℃、さらに好ましくは７０〜９５℃、そしてさらにいっそう好ましくは８０〜９０℃に保持する。そうすることにより、酸含有水溶液に含まれる酸により、酸含有水溶液に含まれる、排泄物等に由来する菌を殺菌しやすくなる。
【００４８】
不活化ステップにおいて、酸含有水溶液に二酸化塩素発生材料を添加する場合には、不活化ステップにおける酸含有水溶液の温度は、好ましくは低温、より好ましくは５〜３０℃、さらに好ましくは１０〜２５℃、そしてさらにいっそう好ましくは１５〜２０℃に保持する。そうすることにより、二酸化塩素発生材料から発生する二酸化塩素が、酸含有水溶液に含まれる、排泄物等に由来する菌を殺菌することができる一方で、酸が高吸水性ポリマーを不活化する前に、酸が、二酸化塩素材料と反応して消費されることと、二酸化塩素が高吸水性ポリマーを分解することを抑制することができる。
【００４９】
＜高吸水性ポリマー分解ステップ＞
高吸水性ポリマー分解ステップでは、不活化ステップを経た酸含有水溶液に、酸と反応して二酸化塩素を発生しうる二酸化塩素発生材料を添加することにより、二酸化塩素を発生させ、当該二酸化塩素を用いて、不活化された高吸水性ポリマーを分解する。
【００５０】
酸と反応して二酸化塩素を発生しうる二酸化塩素発生材料としては、例えば、亜塩素酸塩、例えば、亜塩素酸のアルカリ金属塩、例えば、亜塩素酸ナトリウム、亜塩素酸カリウム、亜塩素酸リチウム等が挙げられる。
【００５１】
高吸水性ポリマー分解ステップでは、上記二酸化塩素発生材料は、パルプ繊維と、不活化した高吸水性ポリマーとを含む衛生用品構成資材を含む酸含有水溶液に直接添加することができる。酸含有水溶液に添加する二酸化塩素発生材料の添加量は、特に制限なく、上記添加量が多いほど、高吸水性ポリマーを分解するのに必要な時間が短くなる傾向があり、そして上記添加量が少ないほど、高吸水性ポリマーを分解するのに必要な時間が長くなる傾向がある。目安として、例えば、上記二酸化塩素発生材料は、酸含有水溶液に含まれる高吸水性ポリマー（乾燥質量）の、好ましくは０．１倍〜１００倍、より好ましくは１．０〜５０倍量、そしてさらに好ましくは３．０〜３０倍の質量比で添加される。
なお、上記乾燥質量は、高吸水性ポリマーを、７０℃で２４時間分間乾燥した後の質量を意味する。
【００５２】
上記二酸化塩素発生材料は、一度に全量を添加してもよく、連続的に添加してもよく、そして間欠的に、例えば、１時間おきに、所定の量を添加してもよい。例えば、上記二酸化塩素発生材料は、全量の２０％を、１時間おきに、計５回に分けて酸含有水溶液に添加することができる。
【００５３】
高吸水性ポリマー分解ステップでは、酸含有水溶液を、高温、好ましくは４０℃以上且つ１００℃未満、より好ましくは５０〜９５℃、そしてさらに好ましくは６０〜９０℃の温度に保持する。そうすることにより、二酸化塩素発生材料から二酸化塩素が発生しやすくなるとともに、二酸化塩素のフリーラジカル部分が熱により活性化され、二酸化塩素の酸化力が高くなり、高吸水性ポリマーを分解するための時間を短くすることができる。
【００５４】
高吸水性ポリマー分解ステップの時間は、酸含有水溶液の温度、添加する二酸化塩素発生材料の量、製造すべきリサイクルパプルプ繊維の品質等によって変わりうるが、高吸水性ポリマー分解ステップは、好ましくは０．５〜１０時間、より好ましくは１〜７時間、そしてさらに好ましくは２〜５時間実施することができる。
【００５５】
本開示の製造方法では、不活化ステップにおいて、酸含有水溶液に浸漬すべき衛生用品構成資材が、非特定資材を含む場合であって、本開示の製造方法が、除去ステップをさらに含む場合には、除去ステップの後、酸含有水溶液の温度を上述の高温にすることが好ましい。そうすることにより、二酸化塩素が、高吸水性ポリマーに効率よく作用し、高吸水性ポリマーを効率よく分解することができる。
【００５６】
高吸水性ポリマー分解ステップでは、高吸水性ポリマーが不活化された状態を保持するために、少なくとも当該ステップの開始時点において、上述の所定のｐＨ，すなわち、好ましくは４．５以下、より好ましくは４．０以下、さらに好ましくは３．５以下、そしてさらにいっそう好ましくは３．０以下のｐＨを有することが好ましく、そして好ましくは０．５以上、そしてより好ましくは１．０以上のｐＨを有する。
【００５７】
＜リサイクルパルプ繊維回収ステップ＞
リサイクルパルプ繊維回収ステップでは、高吸水性ポリマー分解ステップを経た酸含有水溶液から、リサイクルパルプ繊維を回収する。
リサイクルパルプ繊維の回収は、固液分離可能な装置であれば、特に制限なく用いることができ、固液分離可能な装置としては、例えば、ロータリードラムスクリーン、傾斜スクリーン、振動スクリーン等が挙げられる。
【００５８】
図１は、本開示の実施形態の１つに従う製造方法を実施するためのシステム１のブロック図である。図１は、本開示の実施形態の１つに従う製造方法を説明するための図であって，本開示を何ら制限するものではない。
システム１は、破袋装置１１と、破砕装置１２と、第１分離装置１３と、第１除塵装置１４と、第２除塵装置１５と、第３除塵装置１６と、二酸化塩素処理装置１７と、第２分離装置１８とを備える。
【００５９】
破袋装置１１には、酸含有水溶液が充填されており、酸含有水溶液中で、使用済の衛生用品を含む収集袋に開孔部を形成する。破砕装置１２は、酸含有水溶液の水面下に沈んだ使用済の衛生用品を、収集袋ごと破砕する。図２は、図１の破袋装置１１及び破砕装置１２の構成例を示す模式図である。
【００６０】
破袋装置１１には、酸含有水溶液Ｂが充填されており、酸含有水溶液Ｂ中に沈降した収集袋Ａに開孔部を形成し、使用済の衛生用品を含み、開孔部を有する収集袋９１を形成する。破袋装置１１は、溶液槽Ｖと、開孔形成部５０とを含む。溶液槽Ｖは、酸含有水溶液Ｂを溜めている。開孔形成部５０は、溶液槽Ｖ内に設けられており、収集袋Ａが溶液槽Ｖに入れられたときに、収集袋Ａの、酸含有水溶液Ｂに接する表面に開孔部を形成する。
【００６１】
開孔形成部５０は、送り込み部３０と、破袋部４０とを含む。送り込み部３０は、収集袋Ａを（物理的且つ強制的に）溶液槽Ｖ内の酸含有水溶液Ｂ中に送り込む（引き込む）。送り込み部３０は、例えば、攪拌機が挙げられ、撹拌羽根３３と、撹拌羽根３３を支持する支持軸（回転軸）３２と、支持軸３２を軸に沿って回転する駆動装置３１とを備える。撹拌羽根３３が、駆動装置３１により回転軸（支持軸３２）の周りを回転することで、酸含有水溶液Ｂに旋回流を起こす。送り込み部３０は、旋回流により、収集袋Ａを酸含有水溶液Ｂ（溶液槽Ｖ）の底部方向へ引き込む。
【００６２】
破袋部４０は、溶液槽Ｖの下部（好ましくは底部）に配置されており、破袋刃４１と、破袋刃４１を支持する支持軸（回転軸）４２と、支持軸４２を軸に沿って回転する駆動装置４３とを備える。破袋刃４１は、駆動装置４３により回転軸（支持軸４２）の周りを回転することで、酸含有水溶液Ｂ（溶液槽Ｖ）の下部に移動した収集袋Ａに開孔部を形成する。
【００６３】
破砕装置１２は、酸含有水溶液Ｂの水面下に沈んだ収集袋Ａ内の使用済の衛生用品を収集袋Ａごと破砕する。破砕装置１２は、破砕部６０と、ポンプ６３とを含む。破砕部６０は、溶液槽Ｖと配管６１で連接されており、溶液槽Ｖから排出された、使用済の衛生用品を含み、開孔部を有する収集袋９１を、収集袋Ａごと酸含有水溶液Ｂ中で破砕して、破砕物を含む酸含有水溶液９２を形成する。
【００６４】
破砕部６０としては、二軸破砕機（例えば、二軸回転式破砕機、二軸差動式破砕機、二軸せん断式破砕機）が挙げられ、例えば、スミカッター（住友重機械エンバイロメント株式会社製）が挙げられる。ポンプ６３は、破砕部６０と、配管６２で連接されており、破砕部６０で得られた、破砕物を含む酸含有水溶液９２を、破砕部６０から引き出して、次工程へ送出する。ただし、破砕物は、パルプ繊維、高吸水性ポリマー、収集袋Ａの素材、フィルム、不織布、弾性体等を含む資材を含んでいる。
【００６５】
第１分離装置１３は、破砕装置１２で得られた、破砕物を含む酸含有水溶液９２を撹拌して、破砕物から汚れ（排泄物等）を除去する洗浄を行いつつ、破砕物を含む酸含有水溶液９２から、パルプ繊維及び高吸水性ポリマーを含む、異物が除去された酸含有水溶液９３を分離して、第１除塵装置１４へ送出する。
【００６６】
第１分離装置１３としては、例えば、洗濯槽兼脱水槽及びそれを囲む水槽を備える洗濯機が挙げられる。ただし、洗濯槽兼脱水槽（回転ドラム）が洗浄槽兼ふるい槽（分離槽）として用いられる。上記洗濯機としては、例えば、横型洗濯機ＥＣＯ−２２Ｂ（株式会社稲本製作所製）が挙げられる。
【００６７】
第１除塵装置１４は、複数の開口を有するスクリーンにより、異物が除去された酸含有水溶液９３中に存在する異物をさらに除去し、パルプ繊維及び高吸水性ポリマーを含む、異物がより除去された酸含有水溶液９４を形成する。第１除塵装置１４としては、例えば、スクリーン分離機が挙げられる（粗スクリーン分離機）、具体的には、例えば、パックパルパー（株式会社サトミ製作所製）が挙げられる。
【００６８】
第２除塵装置１５は、複数の開口を有するスクリーンにより、第１除塵装置１４から送出された、異物がより除去された酸含有水溶液９４から、さらに細かい異物を除去し、パルプ繊維及び高吸水性ポリマーを含む、異物がさらに除去された酸含有水溶液９５を形成する。第２除塵装置１５としては、例えば、スクリーン分離機、具体的には、例えば、ラモスクリーン（相川鉄工株式会社製）が挙げられる。
【００６９】
第３除塵装置１６は、遠心分離により、第２除塵装置１５から送出された、異物がさらに除去された酸含有水溶液９５から、さらにいっそう異物を除去し、パルプ繊維及び高吸水性ポリマーを含む、異物がさらにいっそう除去された酸含有水溶液９６を形成する。第３除塵装置１６としては、例えば、サイクロン分離機、具体的には、ＡＣＴ低濃度クリーナー（相川鉄工株式会社製）が挙げられる。
【００７０】
二酸化塩素処理装置１７では、第３除塵装置１６から送出された、異物がさらにいっそう除去された酸含有水溶液９６に、酸と反応して二酸化塩素を発生しうる二酸化塩素発生材料を添加し、二酸化塩素を発生させ、当該二酸化塩素の酸化力により、不活化された高吸水性ポリマーを酸化分解、パルプ繊維から高吸水性ポリマーを除去する。次いで、リサイクルパルプ繊維を含む酸含有水溶液９７を排出する。
【００７１】
第２分離装置１８は、複数の開口を有するスクリーンを用いて、二酸化塩素処理装置１７にて処理された、リサイクルパルプ繊維を含む酸含有水溶液９７から、リサイクルパルプ繊維を分離する。第２分離装置１８としては、例えば、スクリーン分離機が挙げられる。
【００７２】
図３は、図１に示されるシステム１を用いた、使用済の衛生用品からリサイクルパルプ繊維を製造する方法を説明するフローチャートである。図３に示されるフローチャートは、例示であり、本開示を何ら制限するものではない。
【００７３】
図３には、不活化ステップＳ１、除去ステップＳ２、高吸水性ポリマー分解ステップＳ３、及びリサイクルパルプ繊維回収ステップＳ４が示されている。不活化ステップＳ１は、開孔部形成工程Ｐ１１と、破砕工程Ｐ１２とを含み、除去ステップＳ２は、第１分離工程Ｐ１３と、第１除塵工程Ｐ１４と、第２除塵工程Ｐ１５と、第３除塵工程Ｐ１６とを含み、高吸水性ポリマー分解ステップＳ３は、二酸化塩素処理工程Ｐ１７を含み、そしてリサイクルパルプ繊維回収ステップＳ４は、第２分離工程Ｐ１８を含む。以下、詳細に説明する。
【００７４】
開孔部形成工程Ｐ１１は、破袋装置１１を用いて実施される。使用済の衛生用品を封入した収集袋Ａが、酸含有水溶液Ｂを溜めた溶液槽Ｖに投入されて、収集袋Ａにおける酸含有水溶液Ｂに接する表面に開孔部を形成する。酸含有水溶液Ｂは、収集袋Ａに開孔部が形成されたとき、収集袋Ａ内の使用済の衛生用品の汚れ、菌類、臭気等が外部に放出しないように、収集袋Ａの周りを囲んで封止する。上記開孔部から酸含有水溶液が収集袋Ａ内に浸入すると、収集袋Ａ内の気体が収集袋Ａの外部へ抜け、収集袋Ａの比重が酸含有水溶液Ｂより重くなり、収集袋Ａが酸含有水溶液Ｂ内に沈降する。また、酸含有水溶液Ｂ内の酸は、収集袋Ａ内の使用済の衛生用品内の高吸水性ポリマーを不活化する。
【００７５】
使用済の衛生用品内の高吸水性ポリマーが不活化され、その吸水能力が低下することで、高吸水性ポリマーが脱水して、粒径が小さくなるので、後続の各工程での取り扱いが容易になり、処理の効率が向上する。不活化に酸を用いると、石灰、塩化カルシウム等を用いて高吸水性ポリマーを不活化する場合と比較して、パルプ繊維に灰分が残留しない利点があり、不活化の度合い（粒径、比重等の大きさ）をｐＨで調整し易い利点がある。
【００７６】
酸含有水溶液に浸漬すべき衛生用品構成資材が、非特定資材、例えば、液透過性シート、液不透過性シート等を含む場合、例えば、衛生用品構成資材として、衛生用品そのものを、酸含有水溶液に浸漬する場合には、特定資材を構成するパルプ繊維の大きさ、比重等と、高吸水性ポリマーの大きさ、比重等とが比較的近い方が好ましい。当該観点からも、不活化ステップにおいて、酸含有水溶液が、上述の所定のｐＨを有することが好ましい。
【００７７】
図２の破袋装置１１では、撹拌羽根３３の回転軸（支持軸３２）の周りの回転により、酸含有水溶液Ｂに旋回流が生じて、収集袋Ａが物理的に強制的に酸含有水溶液Ｂ（溶液槽Ｖ）の底部方向へ引き込まれる。そして、底部に移動してきた収集袋Ａが、破袋刃４１の回転軸（支持軸４２）の周りの回転により、破袋刃４１に接触して、収集袋Ａに開孔部が形成される。
【００７８】
破砕工程Ｐ１２は、破砕装置１２により実行される。使用済の衛生用品を含み、開孔部を有する収集袋９１が、酸含有水溶液Ｂとともに、溶液槽Ｖから破砕装置１２に移動し、破砕装置１２内で、収集袋Ａ内の使用済の衛生用品が、収集袋Ａごと酸含有水溶液Ｂ中で破砕される。
【００７９】
例えば、図２の破砕装置１２では、まず、破砕部６０により、溶液槽Ｖから酸含有水溶液Ｂと共に送出された、使用済の衛生用品を含み、開孔部を有する収集袋９１が、収集袋Ａごと酸含有水溶液Ｂ中で破砕される（液中破砕工程）。図２の破砕装置１２において、ポンプ６３により、破砕部６０（液中破砕工程）で得られた、破砕物を含む酸含有水溶液９２が破砕部６０から引き出され（引出工程）、次工程へ送出される。
【００８０】
第１分離工程Ｐ１３は、第１分離装置１３により実行される。破砕装置１２で得られた、破砕物を含む酸含有水溶液９２を撹拌しながら、破砕物から汚れを除去する洗浄を行いつつ、破砕物を含む酸含有水溶液９２を、特定資材及び酸含有水溶液（すなわち、パルプ繊維及び高吸水性ポリマーを含む酸含有水溶液）と、衛生用品の非特定資材とに分離する。その際、洗浄効果を高めるため、そして／又はｐＨを調整するために、別途、酸含有水溶液を添加してもよい。
【００８１】
その結果、破砕物を含む酸含有水溶液９２から、異物が除去された酸含有水溶液９３が、貫通孔を通過して分離されて、第１分離装置１３から送出される。一方、破砕物を含む酸含有水溶液９２のなかで、比較的大きな非特定資材は、貫通孔を通過できず、第１分離装置１３内に残存するか、又は別経路で送出される。なお、破砕された非特定資材のうち小さなものは、第１分離装置１３にて分離しきれず、異物が除去された酸含有水溶液９３に含まれる。
【００８２】
ここで、第１分離装置１３として洗濯機を用いるとき、ふるいとして機能する洗濯槽の貫通孔の大きさとしては、丸孔の場合には５ｍｍ〜２０ｍｍφが挙げられ、それ以外の形状の孔の場合には丸孔と略同一面積の大きさが挙げられる。
【００８３】
第１除塵工程Ｐ１４は、第１除塵装置１４により実行される。第１分離装置１３から送出された、異物が除去された酸含有水溶液９３をスクリーンに通し、パルプ繊維及び高吸水性ポリマーを含む酸含有水溶液と、破砕された非特定資材（異物）とをさらに分離する。その結果、破砕された非特定資材（異物）は、スクリーンを通過できずに分離されて、異物がより除去された酸含有水溶液９４が、第１除塵装置１４から送出される。一方、破砕された非特定資材（異物）は、スクリーンを通過できず第１除塵装置１４内に残存するか、又は別経路で送出される。なお、破砕された非特定資材のうちより小さなものは、第１除塵装置１４にて分離しきれずに、異物がより除去された酸含有水溶液９４に含まれる。
【００８４】
第２除塵工程Ｐ１５は、第２除塵装置１５により実行され、第１除塵装置１４から送出された、異物がより除去された酸含有水溶液９４をスクリーンに通し、パルプ繊維及び高吸水性ポリマーを含む酸含有水溶液と、破砕された非特定資材（異物）とをさらに分離する。その結果、破砕された非特定資材（異物）が、スクリーンを通過できずに分離され、異物がさらに除去された酸含有水溶液９５が、第２除塵装置１５から送出される。一方、破砕された非特定資材（異物）は、スクリーンを通過できず第２除塵装置１５内に残存するか、又は別経路で送出される。なお、破砕された非特定資材のうちさらに小さなものは、第２除塵装置１５にて分離しきれずに、異物がさらに除去された酸含有水溶液９５に含まれる。
【００８５】
第３除塵工程Ｐ１６は、第３除塵装置１６により実行され、第２除塵装置１５から送出された、異物がさらに除去された酸含有水溶液９５を、逆さ向きの円錐筐体内で遠心分離し、パルプ繊維及び高吸水性ポリマーを含む酸含有水溶液と、破砕された非特定資材（異物）とをさらにいっそう分離する。その結果、異物がさらにいっそう除去された酸含有水溶液９６が、第３除塵装置１６（サイクロン分離機）の上部から送出される。一方、破砕された非特定資材（異物）、特に、金属等の重い資材が、第３除塵装置１６（サイクロン分離機）の下部から送出される。
なお、酸含有水溶液のｐＨは、高吸水性ポリマーの比重及び大きさと、パルプ繊維の比重及び大きさとが所定の範囲内にあるように調整されている。
【００８６】
二酸化塩素処理工程Ｐ１７は、二酸化塩素処理装置１７により実行される。第３除塵装置１６から送出された、異物がさらにいっそう除去された酸含有水溶液９６を、二酸化塩素処理装置１７に投入し、異物がさらにいっそう除去された酸含有水溶液９６を加熱し、異物がさらにいっそう除去された酸含有水溶液９６の温度を、高温、例えば、４０℃以上且つ１００℃未満に維持する。
【００８７】
次いで、第３除塵装置１６内の、異物がさらにいっそう除去された酸含有水溶液９６に、酸と反応して二酸化塩素を発生しうる二酸化塩素発生材料として、亜塩素酸ナトリウムを添加し、二酸化塩素を発生させ、二酸化塩素により、高吸水性ポリマーを酸化させ、分解させる。亜塩素酸ナトリウムの量、並びに二酸化塩素の量は、経時で減少するため、亜塩素酸ナトリウムは、連続的、又は間欠的、例えば、１時間ごとに、異物がさらにいっそう除去された酸含有水溶液９６に添加することができる。
【００８８】
二酸化塩素により、パルプ繊維に付着（例えば、パルプ繊維の表面に残存）していた高吸水性ポリマーが、水溶液に可溶な低分子量の有機物に変化し、パルプ繊維から除去される。また、二酸化塩素により、パルプ繊維の殺菌、漂白及び消臭等が行われ、リサイクルパルプ繊維を含む酸含有水溶液９７が形成する。
【００８９】
第２分離工程Ｐ１８は、第２分離装置１８により実行され、二酸化塩素処理装置１７にて処理された、リサイクルパルプ繊維を含む酸含有水溶液９７が、複数のスリットを有するスクリーンを通過して、リサイクルパルプ繊維と、酸含有水溶液とを分離する。リサイクルパルプ繊維は、スクリーンを通過せずに、第２分離装置１８に残存するか、又は別経路で送出する。
【実施例】
【００９０】
以下、例を挙げて本開示を説明するが、本開示はこれらの例に限定されるものではない。
［実施例１］
ポリアクリル酸系の高吸水性ポリマー（住友精化社製、アクアキープ、未使用品）を、７０℃で２４時間乾燥し、高吸水性ポリマーの乾燥質量：ｍ3（ｇ）を測定した。
温度：２５±５℃及び湿度：６５±５％ＲＨの恒温恒湿室において、初期質量：ｍ0（ｇ）の高吸水性ポリマーを、質量比で１５０倍量の生理食塩水に１０分間浸漬した。
浸漬後、高吸水性ポリマーの浸漬後質量：ｍ4（ｇ）を測定したところ、生理食塩水の吸収倍率は、８６．６（ｇ／ｇ）（＝ｍ4／ｍ3）であった。
【００９１】
温度：２５±５℃及び湿度：６５±５％ＲＨの恒温恒湿室において、生理食塩水に１０分浸漬後の高吸水性ポリマー（住友精化社製、アクアキープ、未使用品、乾燥質量：１．０ｇ）８６．６ｇと、脱イオン水３００ｍＬとをビーカーに入れ、撹拌を続けながら、ビーカーの内容物の温度を８０℃に加温した。ビーカーに、亜硝酸ナトリウム：２．０ｇと、内容物のｐＨを調整するための氷酢酸：０．４ｍＬとを添加した。ビーカーの内容物を、８０℃に保持したまま撹拌を続け、そして１時間おきに亜硝酸ナトリウム：２．０ｇ及び氷酢酸０．４ｍＬを添加したところ、撹拌開始から４時間後（亜硝酸ナトリウム：２．０ｇ及び氷酢酸：０．４ｍＬ×３回添加後）、高吸水性ポリマーが消失していた。
【００９２】
以上より、二酸化塩素が、高吸水性ポリマーを分解することができることが分かる。また、二酸化塩素を用いることにより、高吸水性ポリマーの少ない高品質のリサイクルパルプ繊維を得ることができることがわかる。
【００９３】
［実施例２］
ビーカーの内容物の温度を６０℃に保持した以外は、実施例１と同様にして、高吸水性ポリマーを分解させたところ、撹拌開始から５時間後（亜硝酸ナトリウム２．０ｇ及び氷酢酸：０．４ｍＬ×４回添加）、高吸水性ポリマーの残存率は４４質量％であった。
【００９４】
なお、上記残存率は、以下の通り測定した。
（１）試験終了後のビーカーの内容物を、メッシュ（株式会社ＮＢＣメッシュテック製，２５０メッシュナイロンネット）に入れて５分間吊るし、それらの表面に付着した水分を除去する。
（２）メッシュ上の高吸水性ポリマーを、７０℃で２４時間分間乾燥し、その試験後乾燥質量：ｍ2（ｇ）を測定する。
（３）残存率（質量％）を、次の式：
残存率（質量％）＝１００×ｍ2／１．０
により算出する。
【００９５】
［実施例３］
ビーカーの内容物の温度を４０℃に保持した以外は、実施例１と同様にして、高吸水性ポリマーを分解させたところ、撹拌開始から５時間後（亜硝酸ナトリウム２．０ｇ及び氷酢酸：０．４ｍＬ×４回添加）、高吸水性ポリマーの残存率は６８質量％であった。
【符号の説明】
【００９６】
１    システム
１１    破袋装置
１２    破砕装置
１３    第１分離装置
１４    第１除塵装置
１５    第２除塵装置
１６    第３除塵装置
１７    二酸化塩素処理装置
１８    第２分離装置
９１    使用済の衛生用品を含み、開孔部を有する収集袋
９２    破砕物を含む酸含有水溶液
９３    異物が除去された酸含有水溶液
９４    異物がより除去された酸含有水溶液
９５    異物がさらに除去された酸含有水溶液
９６    異物がさらにいっそう除去された酸含有水溶液
９７    リサイクルパルプ繊維を含む酸含有水溶液
Ｓ１    不活化ステップ
Ｓ２    除去ステップ
Ｓ３    高吸水性ポリマー分解ステップ
Ｓ４    リサイクルパルプ繊維回収ステップ
Ｐ１１    開孔部形成工程
Ｐ１２    破砕工程
Ｐ１３    第１分離工程
Ｐ１４    第１除塵工程
Ｐ１５    第２除塵工程
Ｐ１６    第３除塵工程
Ｐ１７    二酸化塩素処理工程
Ｐ１８    第２分離工程
【図１】
2019108639.tif 000003
【図２】
2019108639.tif 000004
【図３】
2019108639.tif 000005